(57)【要約】【課題】特殊で高精度・高レベルな装置を必要とせずに、全ての熱可塑性ポリマーより、簡便な手段で容易に５μｍ以下という超極細で高度に分子配向したフィラメントを連続的に安定して製造可能にすることにある。【解決手段】フィラメントの送出手段により送り出された原フィラメントを、赤外線光束で加熱し、その加熱されたフィラメントが、自己の自重により与えられる張力または１ＭＰａ以下の張力により１０００倍以上に延伸することを特徴とする。【選択図】　　図１
2004107851.tif 000002
【特許請求の範囲】
【請求項１】
フィラメントの送出手段により送り出された原フィラメントを、赤外線光束で加熱し、該加熱されたフィラメントが、自己の自重により与えられる張力により延伸されることを特徴とする、延伸されたフィラメントの製造方法。
【請求項２】
フィラメントの送出手段により送り出された原フィラメントを、赤外線光束で加熱し、該加熱されたフィラメントが、１ＭＰａ以下の張力で延伸されることを特徴とする、延伸されたフィラメントの製造方法。
【請求項３】
請求項１、２の赤外線光束が８ｍｍ以内の範囲で加熱することを特徴とする、延伸されたフィラメントの製造方法。
【請求項４】
請求項１、２の赤外線光束がレーザーであることを特徴とする、延伸されたフィラメントの製造方法。
【請求項５】
請求項１、２において、フィラメントが赤外線光束で加熱される前に、フィラメントが送風管により送られてくることを特徴とする、延伸されたフィラメントの製造方法。
【請求項６】
請求項１、２において、フィラメントが赤外線光束で加熱される前に、フィラメントの位置を規制する案内具を設けることを特徴とする、延伸されたフィラメントの製造方法。
【請求項７】
請求項１、２の原フィラメントが、ポリエチレンテレフタレート、ナイロン、ポリプロピレンのいずれかのフィラメントであることを特徴とする、延伸されたフィラメントの製造方法。
【請求項８】
請求項１、２、７の延伸フィラメントの延伸倍率が、１，０００倍以上であることを特徴とする、延伸されたフィラメントの製造方法。
【請求項９】
請求項１、２、７の原フィラメントが、複屈折で測定した配向度が３０％以上であり、延伸開始点において、原フィラメント径以上の膨張部をもって延伸されていることを特徴とする、延伸されたフィラメントの製造方法。
【請求項１０】
請求項１、２により得られた延伸フィラメントが、フィラメント径が５ミクロンメータ以下であることを特徴とする、延伸されたフィラメントの製造方法。
【請求項１１】
請求項１、２により延伸されたフィラメントが、その後に設けられた加熱ゾーンにより熱処理されることを特徴とする、延伸されたフィラメントの製造方法。
【請求項１２】
請求項１、２により延伸されたフィラメントを巻き取ることを特徴とする、延伸されたフィラメントの製造方法。
【請求項１３】
請求項１、２により延伸されたフィラメントを、さらに延伸した後巻き取ることを特徴とする、延伸されたフィラメントの製造方法。
【請求項１４】
請求項１、２により延伸されたフィラメントを、走行するコンベア上に集積することを特徴とする、延伸されたフィラメントからなる不織布の製造方法。
【請求項１５】
原フィラメントの送出手段と、原フィラメントを８ｍｍ以内の範囲で加熱する赤外線光束放射装置とを備えることにより、該加熱されたフィラメントが自重により与えられる張力、または１ＭＰａ以下の張力により延伸されるようになされているとを特徴とする、延伸されたフィラメントの製造装置。
【請求項１６】
請求項１５の赤外線光束放射装置がレーザー発振装置であることを特徴とする、延伸されたフィラメントの製造装置。
【請求項１７】
請求項１５、１６のレーザー光のパワー密度が、１５Ｗ／ｃｍ２以上である炭酸ガスレーザーであることを特徴とする、延伸されたフィラメントの製造装置。
【請求項１８】
請求項１５の延伸手段に、加熱ゾーンを有する加熱装置を設け、延伸されたフィラメントが熱処理されることを特徴とする、延伸されたフィラメントの製造装置。
【請求項１９】
請求項１５のフィラメントの延伸手段に、さらにフィラメントの巻取手段を有することを特徴とする、延伸されたフィラメントの製造装置。
【請求項２０】
請求項１５における延伸されたフィラメントの製造装置に、さらに延伸手段を有することを特徴とする延伸されたフィラメントの製造装置。
【請求項２１】
請求項１５における延伸されたフィラメントの製造装置に、走行するコンベアを設け、該コンベア上に延伸されたフィラメントを集積するようになっていることを特徴とする、延伸されたフィラメントからなる不織布の製造装置。
【請求項２２】
請求項１５において、原フィラメントが赤外線光束で加熱される前に、送風管を設け、原フィラメントが送風管により送られてくるようになっていることを特徴とする、延伸されたフィラメントの製造装置。
【請求項２３】
請求項１５において、原フィラメントが赤外線光束で加熱される前に、フィラメントの位置を規制する案内具を設けることを特徴とする、延伸されたフィラメントの製造装置。
【請求項２４】
請求項１、２の延伸フィラメントが、１，０００倍以上延伸倍率を有することを特徴とする極細フィラメント。
【請求項２５】
請求項１、２の延伸フィラメントが、延伸開始部において原フィラメントの径以上の膨張部をもって延伸されたものであることを特徴とする極細フィラメント。
【請求項２６】
請求項１、２の延伸フィラメントがナイロン６またはナイロン６６であり、複屈折が３５×１０−３以上で、繊維径が５ミクロンメータ以下であることを特徴とする、高度に分子配向した極細フィラメント。
【請求項２７】
請求項１、２の延伸フィラメントがポリエチレンテレフタレートであり、複屈折が３０×１０−３以上で、繊維径が５ミクロンメータ以下であることを特徴とする、高度に分子配向した極細フィラメント。
【請求項２８】
請求項１、２の延伸フィラメントがアイソタクチックポリプロピレンであり、複屈折が２０×１０−３以上で、繊維径が５ミクロンメータ以下であることを特徴とする、高度に分子配向した極細フィラメント。
【発明の詳細な説明】
【０００１】
【発明の属する技術分野】
本発明は、延伸されたフィラメントの製造方法およびその製造装置に関し、特にそれらの延伸手段によって得られる１，０００倍以上の高倍率で延伸され、高度に分子配向した極細フィラメントに関する。
【０００２】
【従来の技術】
極細フィラメントは、人工皮革やワイピングクロス、フィルターなど、種々の用途で使用されている。しかし、高度に分子配向したフィラメントで、繊維径が５ミクロンメータ以下という高度の品質を備えた極細フィラメントの製造には、海島構造紡糸（例えば、特開平７−２５８９４０号）や分割繊維（例えば、特開２００２−２２０７４０号）による紡糸といった、特殊で複雑な紡糸法が用いられ、コストも高く、汎用繊維に用いて簡便に延伸できるには至っていなかった。
【０００３】
一方、繊維の延伸手段として、高強度、高弾性率繊維を得る手段として、本発明人らによるゾーン延伸法があるが（特公昭６０−２４８５２号）、ゾーン延伸で細いフィラメントを安定して生産するには、さらなる要件があることが望ましい。また極細フィラメントを得る手段として、本発明人らの先発明があるが（特願２００１−３５３７８１号）、連続して安定した極細フィラメントを得るためには、さらなる要件があることが望ましいことがわかった。
【０００４】
【特許文献１】
特開平７−２５８９４０号公報（第１−２頁）。
【特許文献２】
特開２００２−２２０７４０号公報（第１−２頁）。
【特許文献３】
特公昭６０−２４８５２号公報（第１−２頁）。
【特許文献４】
特願２００１−３５３７８１号明細書（第１−３頁、第５図）。
【非特許文献１】
鈴木章泰、他１名　「Ｊｏｕｒｎａｌ　ｏｆ　Ａｐｐｌｉｅｄ　ＰｏｌｙｍｅｒＳｃｉｅｎｃｅ」、ｖｏｌ．８３、ｐ．１７１１−１７１６、２００２年、（米国）。
【０００５】
【発明が解決しようとする課題】
本発明は、上記従来技術をさらに発展させたものであって、その目的とするところは、特殊で高精度・高レベルな装置を必要とせずに、簡便な手段で容易に極細フィラメントを連続的に得ることができるようにすることにある。また他の目的は、ほとんど全ての熱可塑性ポリマーより５μｍ以下という超極細で高度に分子配向したフィラメントを安定して製造可能とすることにある。さらに他の目的は、超極細で表面円滑なフィラメントとすることができたことより、抗菌性を有する繊維製品を製造可能とすることにある。さらに他の目的は、高度に分子配向した超極細のフィラメントからなる長繊維不織布を製造可能とするこにある。
【０００６】
【課題を解決するための手段】
本発明は上記の目的を達成するためになされたものであって、フィラメントの送出手段により送り出された原フィラメントを、赤外線光束で加熱し、その加熱されたフィラメントが、自己の自重により与えられる張力により延伸されることを特徴とする、延伸されたフィラメントの製造方法に関する。また本発明は、フィラメントの送出手段により送り出された原フィラメントを、赤外線光束で加熱し、該加熱されたフィラメントが、１ＭＰａ以下の張力で延伸されることを特徴とする、延伸されたフィラメントの製造方法に関する。さらに本発明は、上記の赤外線光束が８ｍｍ以内の範囲で加熱することを特徴とする、延伸されたフィラメントの製造方法に関する。さらに本発明は、上記の赤外線光束がレーザーであることを特徴とする、延伸されたフィラメントの製造方法に関する。さらに本発明は、上記において、フィラメントが赤外線光束で加熱される前に、フィラメントが送風管により送られてくることを特徴とする、延伸されたフィラメントの製造方法に関する。さらに本発明は、上記において、フィラメントが赤外線光束で加熱される前に、フィラメントの位置を規制する案内具を設けることを特徴とする、延伸されたフィラメントの製造方法に関する。さらに本発明は、上記の原フィラメントが、ポリエチレンテレフタレート、ナイロン、ポリプロピレンのいずれかのフィラメントであることを特徴とする、延伸されたフィラメントの製造方法に関する。さらに本発明は、上記の延伸フィラメントの延伸倍率が、１，０００倍以上であることを特徴とする、延伸されたフィラメントの製造方法に関する。さらに本発明は、上記の原フィラメントが、複屈折で測定した配向度が３０％以上であり、延伸開始点において、原フィラメント径以上の膨張部をもって延伸されていることを特徴とする、延伸されたフィラメントの製造方法に関する。さらに本発明は、上記により得られた延伸フィラメントが、フィラメント径が５ミクロンメータ以下であることを特徴とする、延伸されたフィラメントの製造方法に関する。さらに本発明は、上記により延伸されたフィラメントが、その後に設けられた加熱ゾーンにより熱処理されることを特徴とする、延伸されたフィラメントの製造方法に関する。さらに本発明は、上記により延伸されたフィラメントを巻き取ることを特徴とする、延伸されたフィラメントの製造方法に関する。さらに本発明は、上記により延伸されたフィラメントを、さらに延伸した後巻き取ることを特徴とする、延伸されたフィラメントの製造方法に関する。さらに本発明は、上記によりにより延伸されたフィラメントを、走行するコンベア上に集積することを特徴とする、延伸されたフィラメントからなる不織布の製造方法に関する。さらに本発明は、原フィラメントの送出手段と、原フィラメントを８ｍｍ以内の範囲で加熱する赤外線光束放射装置とを備えることにより、その加熱されたフィラメントが自重により与えられる張力、または１ＭＰａ以下の張力により延伸されるようになされているとを特徴とする、延伸されたフィラメントの製造装置に関する。さらに本発明は、上記の赤外線光束放射装置がレーザー発振装置であることを特徴とする、延伸されたフィラメントの製造装置に関する。さらに本発明は、上記のレーザー光のパワー密度が、１５Ｗ／ｃｍ２以上である炭酸ガスレーザーであることを特徴とする、延伸されたフィラメントの製造装置に関する。さらに本発明は、上記の延伸手段に、加熱ゾーンを有する加熱装置を設け、延伸されたフィラメントが熱処理されることを特徴とする、延伸されたフィラメントの製造装置に関する。さらに本発明は、上記のフィラメントの延伸手段に、さらにフィラメントの巻取手段を有することを特徴とする、延伸されたフィラメントの製造装置に関する。さらに本発明は、上記の延伸されたフィラメントの製造装置に、さらに延伸手段を有することを特徴とする延伸されたフィラメントの製造装置に関する。さらに本発明は、上記の延伸されたフィラメントの製造装置に、走行するコンベアを設け、該コンベア上に延伸されたフィラメントを集積するようになっていることを特徴とする、延伸されたフィラメントからなる不織布の製造装置に関する。さらに本発明は、上記の原フィラメントが赤外線光束で加熱される前に、送風管を設け、原フィラメントが送風管により送られてくるようになっていることを特徴とする、延伸されたフィラメントの製造装置に関する。さらに本発明は、上記の原フィラメントが赤外線光束で加熱される前に、フィラメントの位置を規制する案内具を設けることを特徴とする、延伸されたフィラメントの製造装置に関する。さらに本発明は、上記の延伸フィラメントが、１，０００倍以上延伸倍率を有することを特徴とする極細フィラメントに関する。さらに本発明は、上記の延伸フィラメントが、延伸開始部において原フィラメントの径以上の膨張部をもって延伸されたものであることを特徴とする極細フィラメントに関する。さらに本発明は、上記の延伸フィラメントがナイロン６またはナイロン６６であり、複屈折が３５×１０−３以上で、繊維径が５ミクロンメータ以下であることを特徴とする、高度に分子配向した極細フィラメントに関する。さらに本発明は、上記の延伸フィラメントがポリエチレンテレフタレートであり、複屈折が３０×１０−３以上で、繊維径が５ミクロンメータ以下であることを特徴とする、高度に分子配向した極細フィラメントに関する。さらに本発明は、上記の延伸フィラメントがアイソタクチックポリプロピレンであり、複屈折が２０×１０−３以上で、繊維径が５ミクロンメータ以下であることを特徴とする、高度に分子配向した極細フィラメントに関する。
【０００７】
本発明は、原フィラメントを延伸する手段を提供するものである。本発明における、原フィラメントとは、既にフィラメントとして製造されて、ボビン等に巻き取られたものであってもよいし、紡糸過程において、溶融または溶解フィラメントが冷却や凝固によりフィラメントとなったものを、紡糸過程に引き続き使用され、本発明の延伸手段の原料となるフィラメントである。ここで、フィラメントとは、実質的に連続した繊維であり、数ミリメータから数十ミリメータの長さである短繊維とは区別される。原フィラメントは、単独で存在することが望ましいが、数本ないし数十本に集合されていても使用することができる。
【０００８】
本発明の原フィラメントは、ポリエチレンテレフタレートを含むポリエステル、ナイロン（含むナイロン６、ナイロン６６）を含むポリアミド、ポリプロピレンやポリエチレンを含むポリオレフィン、ポリビニルアルコール系ポリマー、アクリロニトリル系ポリマー、フッ素系ポリマー、塩化ビニル系ポリマー、スチレン系ポリマー、ポリオキシメチレン、エーテルエステル系ポリマーなどの熱可塑性ポリマーからなるフィラメントであれば使用することができる。特に、ポリエチレンテレフタレート、ナイロン（含むナイロン６、ナイロン６６）、ポリプロピレンは、延伸性もよく、分子配向性もよく、本発明の延伸に特に適する。
【０００９】
本発明の延伸は、フィラメントを送り出す手段から送り出された原フィラメントについて行われる。送り出し手段は、ニップローラや回転ローラなどの一定の送り出し速度で、フィラメントを送り出すことが出来るものであれば種々のタイプのものが使用できる。
【００１０】
フィラメントの送り出し手段により送り出された原フィラメントは、さらに送風管を通して、送風管中を原フィラメントの走行方向に流れる気体によって送られることが望ましい。送風管を流れる気体は、通常、室温の気体が使用されるが、原フィラメントを予熱したい場合は、加熱エアーが使用される。また、原フィラメントが、酸化されるのを防ぐ場合は、窒素ガス等の不活性ガスが使用され、水分の飛散を防ぐ場合は、水蒸気や水分を含む気体が使用される。なお、送風管は、必ずしも筒状である必要がなく、溝状であってもよく、それらの中を気体とともに原フィラメントが流れればよい。管の断面は、円が好ましいが、矩形でもその他の形状でもよい。管を流れる気体は、枝分かれした管の一方より供給してもよく、管が２重になっており、外側の管から内側の管へ、孔などによって供給してもよい。合成繊維のインターレース紡糸やタスラン加工に使用されるフィラメントの空気交絡ノズルも本発明の送風管として使用される。
【００１１】
送風管の出口には、フィラメントの位置を規制する案内具を設けることが好ましい。送風管を出た原フィラメントは、赤外線光束による加熱で延伸されるが、その加熱は、非常に狭い範囲において加熱されることが特徴で、その狭い範囲の加熱を可能にする、フィラメントの位置を規制する案内具を設ける。送風管の出口の形状によって、そのような機能を持たすことも可能であるが、送風管はフィラメントを送る気体の通気や、フィラメントの通し易さに重点を置き、その後に簡便な案内具でフィラメントの位置を規制することが好ましい。案内具は、細い管や溝、コーム、細いバーの組み合わせなどが使用できる。
【００１２】
送風管をでた原フィラメントは、赤外線加熱手段（レーザーを含む）により、延伸適温に加熱される。赤外線は、原フィラメントを加熱するが、延伸適温に加熱される範囲が８ｍｍ以内であることを特徴とし、好ましくは５ｍｍ以下、最も好ましくは３ｍｍ以下で加熱される。本発明は、狭い領域で急激に延伸することにより、高度の分子配向を伴った延伸を可能にし、しかも超高倍率延伸であっても、延伸切れを少なくすることができた。赤外線は、波長０．７８μｍから１ｍｍまでとされているが、高分子化合物のＣ−Ｃボンドの３．５μｍの吸収を中心とした、０．７８μｍから２０μｍ程度の近赤外の範囲が特に好ましい。これらの赤外線は、鏡やレンズにより、線状または点状に焦点を絞り、フィラメントの加熱域を８ｍｍ以下に絞り込むスポットヒータやラインヒータと呼ばれる加熱ヒータが使用できる。特に、ラインヒータは、複数本のフィラメントを同時に加熱する場合に好適である。
【００１３】
本発明の赤外線加熱には、レーザーによる加熱が特に好ましい。中でも、１０．６μｍの波長の炭酸ガスレーザーと、１．０６μｍの波長のＹＡＧ（イットリウム、アルミニウム、ガーネット系）レーザが特に好ましい。レーザーは、放射範囲を小さく絞り込むことが可能であり、また、特定の波長に集中しているので、無駄なエネルギーも少ない。本発明の炭酸ガスレーザーは、パワー密度が１５Ｗ／ｃｍ２以上、好ましくは２０Ｗ／ｃｍ２以上、最も好ましくは、３０Ｗ／ｃｍ２以上である。狭い延伸領域に高パワー密度のエネルギーを集中することによって、本発明の超高倍率延伸が可能となるからである。
【００１４】
一般に、延伸はフィラメント等を延伸適温に加熱して、それに張力が加わることにより行われる。本発明の延伸における張力は、自己の自重により与えられる張力により延伸されることを特徴とする。これは、一般の延伸が、ローラ間の速度差によって与えられる張力や、巻き取りによる張力によって延伸されることと原理的に異なる。本発明では、加熱部に加わるフィラメントの自重の大きさ（加熱部から自由落下している距離によって定まる）を、自由落下距離を変化させることで最適の張力を選択することができる。通常のローラ間の延伸では、１０００倍以上という大きな延伸倍率は、コントロールが困難であるが、本発明では、距離という簡便な手段で、容易にコントロールできるようにしたことに特徴がある。
【００１５】
また、本発明における張力を、非常に小さく、好ましくは１ＭＰａ以下、さらに好ましくは０．３ＭＰａ以下、最も好ましくは０．１ＭＰａ以下にすることでも延伸される。１ＭＰａを越えると、延伸切れが生じ易くなり、高倍率延伸するためには、このような張力範囲にあることが望ましい。このように小さい延伸張力で、延伸倍率が１，０００倍以上と極端に大きな倍率が実現できるのは、延伸温度が融点前後と、極端に高い温度を維持しつつ、非常に狭い延伸領域であるため、フィラメントの切断を免れて変形できるものと思われる。合成繊維の通常のローラ間延伸では、１０ＭＰａから１００ＭＰａという張力で延伸されていることと、大幅に異なる範囲で延伸されていることに特徴がある。
【００１６】
本発明において、得られた延伸フィラメントの延伸倍率が１，０００倍以上、好ましくは２，０００倍以上、さらに好ましくは５，０００倍以上、最も好ましくは１０，０００倍以上の超高倍率で延伸されることを特徴とする。通常の合成繊維の延伸では、３〜７倍であり、ＰＥＴ繊維のスーパードローイングでも１０数倍程度であることを考慮すると、現状の延伸の１００倍以上の超高倍率での延伸を可能にしたところに本発明の特徴がある。このように超高倍率の延伸を可能にしたのは、非常に狭い領域での延伸を可能にしたことにより、その間の延伸温度を原フィラメントの融点前後まで上昇することができ、そのために延伸張力が小さくなるが、その小さい延伸張力と超高倍率をコントロールする手段を見いだしたことに本発明の特徴がある。このように超高倍率延伸を可能にしたことにより、繊維径が１０μｍ以下、さらには５μｍ以下、さらに３μｍ以下といった超極細フィラメントの製造を可能にしたばかりでなく、フィラメント製造の生産速度を数百倍に高めたことにより、生産性の面からも意義がある。
【００１７】
本発明において、原フィラメントが、複屈折で測定した配向度が３０％、好ましくは５０％以上である場合、延伸開始点において、原フィラメント径以上の膨張部をもって延伸されていることを特徴とする。このような特異な現象は、通常の合成繊維での延伸では観察されていない。この現象も、延伸温度を原フィラメントの融点前後まで上昇し、狭い領域での延伸を可能にしたことに由来すると思われる。このように、既にある程度の配向度を有する原フィラメントでは、通常の延伸では、せいぜい２倍から３倍の延伸しかできないが、本発明では、このような膨張部を伴いながら延伸する場合、１０倍以上から数１０００倍以上の延伸が可能であり、条件を選択することにより１０，０００倍以上も可能となった。なお、この場合における既に分子配向した原フィラメントは、通常の延伸手段で得られたものであってもよく、また、高速紡糸等の紡糸段階で分子配向させたものであってもよいが、ゾーン延伸法によって得られた原フィラメントが、最終の延伸されたフィラメントの分子配向度を大きくする意味で好ましい。
【００１８】
なお、本発明における原フィラメントの複屈折で測定した配向度ｆは、下式により示される。なお、この式では、密度の補正が必要であるが、煩雑になるので無視して計算する。
ｆ（％）＝（Δｎ／Δｎｃ）×１００
ここで、Δｎは実測で得た複屈折で、Δｎｃは、それぞれのポリマーの結晶の複屈折で、理論値等から求められており、それらの値は必ずしも一致しないが、一般に多く用いられる値として、ポリエチレンテレフタレートでは、０．２４、ナイロン６または６６では、０．０９６、アイソタクチックポリプロピレンでは、０．０４２がある。また、本発明における延伸倍率λは、原フィラメントの径ｄｏと延伸後のフィラメントの径ｄより、下記の式で表される。この場合、フィラメントの密度は一定として計算する。繊維径の測定は、走査型電子顕微鏡（ＳＥＭ）で、原フィラメントは３５０倍、延伸フィラメントは１０００倍での撮影写真に基づき、１０点の平均値で行う。
λ＝（ｄｏ／ｄ）２
【００１９】
本発明の延伸されたフィラメントは、その後続工程で、ボビンやチーズ等に巻き取られ、ボビン巻やチーズ巻の形態の製品とされる。これらの巻き取りにおいては、延伸フィラメントはトラバースされながら巻き取られることが望ましい。トラバースされることにより、均一な巻き上げ形態を確保できるからである。極細フィラメントでは、糸切れや毛羽の発生が最も問題となるが、本発明では、高度に分子配向しているためと、延伸張力が小さいため、小さな巻き取り張力で巻き取ることが可能となるので、糸切れ毛羽を少なくできることも本発明の特徴である。
【００２０】
本発明の延伸工程の後に、加熱ゾーンを有する加熱装置を設け、延伸されたフィラメントを熱処理することもできる。加熱は、加熱気体中を通過させたり、赤外線加熱等の輻射加熱、加熱ローラ上を通す、またはそれらの併用などで行うことができる。熱処理は、延伸フィラメントの熱収縮を小さくしたり、結晶化度を上げ、フィラメントの経時変化を小さくしヤング率を向上させるなど、種々の効果をもたらす。なお、本発明の不織布の場合は、熱処理は、コンベア上で行ってもよい。
【００２１】
本発明の延伸されたフィラメントを、さらに延伸した後に巻き取ることもできる。後段階の延伸の手段は、前の段階で行った延伸手段を用いることもできるが、前の段階で充分に高倍率延伸されて、既に極細フィラメントが得られている場合は、通常のゴデットローラ等のローラ間延伸や、ピン延伸などを用いることもできる。
【００２２】
本発明における延伸されたフィラメントを、走行するコンベア上に集積することによって、延伸されたフィラメントからなる不織布を製造することができ、特に、極細フィラメントで高度に分子配向したフィラメントからなる不織布を簡便に製造できることに意義がある。近年、不織布は、単に織物の代替というだけではなく、不織布独特の特性が注目されて、種々の業界で需要が活発化している。その中で、極細繊維の不織布として、メルトブローン不織布があり、溶融フィラメントを熱風で吹き飛ばすことで３μｍ前後のフィラメントとし、コンベア上に集積して不織布となしたものが、エアーフィルターを中心に使用されている。しかし、このメルトブローン不織布を構成するフィラメントは、０．１ｃＮ／ｄｔｅｘ前後と、通常の未延伸繊維よりも弱い強度であり、また、ショットまたはダマと呼ばれる樹脂の小さい塊が多数存在するものである。本発明の延伸されたフィラメントからなる不織布は、メルトブローン不織布と同様の３μｍ前後の繊維径を有していながら、フィラメントが高度に分子配向しているので、通常の延伸された合成繊維と同等以上のフィラメント強度を有しており、しかも、ショットやダマを全く含まない不織布とすることができる。不織布は、通常、何らかの繊維間の交絡を行う必要があるが、本発明では繊維径が非常に小さいので、単位重量あたりのフィラメント数が極端に多くなり、特に交絡工程を設けなくても、メルトブローン不織布同様、フィラメントをコンベア上に集積する際の、コンベア下からの負圧吸引でフィラメントが絡み合い、簡単なプレス程度良い場合も多い。勿論、通常の不織布で行われている、熱エンボスやニードルパンチ、接着剤接合等の手段を用いることもでき、用途によって判断される。極細繊維不織布の大きな用途であるフィルター用途では、不織布をエレクトレット加工することで、捕集効率を桁違いに大きくすることができ、本発明の不織布もエレクトレット加工してフィルター分野に向けることができる。なお、本発明の不織布の製造において、コンベア上にフィラメントを集積させる際、コンベア背面からの負圧を行うが、この負圧によるエアーの吸引によるエアーの流れや、また、積極的にエアーのサッカー等を用いることによるエアーの流れが、フィラメントの延伸における延伸の張力として働く場合もあり、その場合も、本発明の延伸張力に含められる。
【００２３】
本発明の延伸フィラメントがナイロン（ナイロン６またはナイロン６６）である場合、複屈折が３５×１０−３以上で、好ましくは４０×１０−３以上であって、繊維径が５ミクロンメータ以下、好ましくは３μｍ以下、最も好ましくは２μｍ以下であることを特徴とする高度に分子配向された極細ナイロンフィラメントとすることができる。ナイロンは、高度に分子配向したものであても、独特の触覚を有し、極細フィラメントとすることで、ピーチスキンの肌触りを有する衣料や、自動車のエアーバッグ用織物用フィラメントとすることができるなど、種々の用途において有望視されている。
【００２４】
本発明の延伸フィラメントがポリエチレンテレフタレートである場合、複屈折が３０×１０−３以上で、好ましくは５０×１０−３以上、最も好ましくは１５０×１０−３であって、繊維径が５ミクロンメータ以下、好ましくは３μｍ以下、最も好ましくは２μｍ以下であることを特徴とする、高度に分子配向された極細ポリエステルフィラメントとすることができる。ポリエステルはコストも安く、耐熱性も大きく、強度、ヤング率を大きくできることから、衣料ばかりでなく、種々の産業用途において使用されており、高度に分子配向した極細フィラメントとすることで、さらに高度な用途において展開が期待される。
【００２５】
本発明の延伸フィラメントがアイソタクチックポリプロピレンである場合、複屈折が２０×１０−３以上で、好ましくは２５×１０−３以上であって、繊維径が５ミクロンメータ以下、好ましくは３μｍ以下、最も好ましくは２μｍ以下であることを特徴とする高度に分子配向された極細ポリプロピレンフィラメントとすることができる。ポリプロピレンは、撥水性や耐薬品性があり、エレクトレット加工が容易など、種々の性質を有するので、ポリプロピレンの高度に分子配向した極細フィラメントとすることで、フィルターなど種々の産業用用途において展開が期待される。
【００２６】
【発明の実施の形態】
以下、本発明の実施の形態の例を、図面に基づいて説明する。原フィラメント１は、リール２に巻かれた状態から繰り出され、コーム３を経て、繰出ニップローラ４ａ、４ｂより一定速度で送り出される。送り出された原フィラメント１は、送風管５によって送られ、案内具６で位置を規制されて一定速度で下降する。送風管５は、矢印ａより導入された空気が原フィラメント１の通路に導かれ、フィラメントが空気の流れによって送られるようになっている。案内具６は、レーザーの照射位置とフィラメントの走行位置を正確に定めるもので、図では、内径が０．５ｍｍの注射針を使用したが、細いパイプやコームや図３で示すスネイクワイヤなども使用できる。案内具６の直下に、レーザー発振装置７より、走行する原フィラメント１に対して、一定幅の加熱域Ｍにレーザ光８が照射される。レーザー光８により加熱された、フィラメントの自重と送風管のエアーの送り出される風速により与えられる張力により、フィラメントは延伸されて、延伸されたフィラメント９となって下降する。下降過程に形成されている熱処理ゾーン１０を通過することが望ましい。延伸されたフィラメント９は、滑車１１を通り、引取ニップロール１２ａ、１２ｂを経て、巻取リール１３で巻き取られる。この場合において、滑車１１への延伸フィラメント９の通路は、フィラメントの自由落下の軌跡ｐとして延伸される場合と、滑車１１への直線的な軌跡ｑとして延伸される場合と、それらの中間的な軌跡として延伸される場合がある。軌跡ｐの延伸フィラメント８の自重で延伸される場合は、延伸張力に送風管５からの空気の流れが張力に加算される場合もあるが、それらも自重による延伸の範疇に含める。軌跡ｑおよび軌跡ｐと軌跡ｑの中間位置では、巻取のテンションが延伸の張力に及ぶが、その場合は、延伸張力が１ＭＰａ以下であることが望ましい。延伸張力は、滑車１１に張力測定機構を設けることもできるが、他の方法として、特願２００１−３５３７８１号明細書に記載したバッチ的手法において、本発明と同一送出速度やレーザー照射条件、延伸倍率等の関係から推定することができる。引取巻取リール１２で巻き取る前に、加熱されている延伸ロール１４ａ、１４ｂと延伸ロール１５ａ、１５ｂ間で、延伸ロール１４と１５の速度の比で、さらに延伸することもできる。この場合のフィラメントの熱処理ゾーン１０は、延伸ローラ１５の後に設けることが望ましい。
【００２７】
図２に、本発明で採用される種々の送風管の例を示す。図Ａは、二重管２１で、内部が空洞になっており、矢印ｂより導入された空気は、二重管内壁に空けられた多数の孔２２により、フィラメントの通路へ導かれる。孔２２は、フィラメントの走行方向へ傾斜していることが望ましい。図１の送風管５や図Ａの二重管２１も、フィラメントの走行方向へ積極的に空気が流れるようにしているのは、本発明では、延伸張力が小さいので、案内具等の抵抗によるフィラメントの走行が損なわれないようにするためである。図Ｂは、インターレース紡糸に使用されている空気交絡ノズル２３の例で、両サイドｃ１、ｃ２から空気が吹き込まれる例を示した。なお、送風管は、図で示した管状のものばかりでなく、一部が開放になっていて、フィラメントを通し易くなっている溝状のものも使用できる。
【００２８】
図３に、本発明の不織布の製造の例を示す。多数の原フィラメント１がボビン１に巻かれた状態で、架台３２に取り付けられている（煩雑さを避けるため３本のみ図示する）。これらの原フィラメント１ａ、１ｂ、１ｃは、案内具であるスネークワイヤ３３ａ、３３ｂ、３３ｃを通じて、送出ニップロール３４ａ、３４ｂの回転により送り出されるようになっている。送り出された原フィラメント１は、自重で下降する過程で、赤外線放射装置３５より放射されるライン状の赤外線光束により加熱される。原フィラメント１の走行過程での赤外線光束による加熱部Ｎの範囲を斜線で示す。原フィラメント１に吸収されずに通過した光束は、点線で示した凹面鏡３６で反射して、加熱部Ｎに集光するように、戻される。赤外線放射装置３５側にも、凹面鏡を設ける（但し、赤外線放射装置よりの光束の進行部は窓が開いている）が、図では省略してある。原フィラメント１は、加熱部Ｎにおける赤外線の放射熱により加熱され、その部分より下でのフィラメント自身の自重により延伸されて、延伸フィラメント３７ａ、３７ｂ、３７ｃとなり、走行しているコンベア３８上に集積し、ウェブ３９を形成する。コンベア３７の裏面からは、負圧吸引により矢印ｄの方向にエアーが吸引され、ウェブ３９の走行の安定性に寄与する。負圧ｄが延伸フィラメント３７に及ぼす張力で牽引され、フィラメントの細化や配向度のアップに寄与し、これらの張力も本発明の自重による張力の一部と見なされる。図では省略してあるが、コンベア３８の進行方向に、原フィラメント１の多数のボビン３２を多段に設置し、ニップロール３４や赤外線放射装置等を多段に設けて、ウェブ３９の生産性をアップするようにされている。なお、このように進行方向に多段に送出ニップロール３４等を設ける場合、赤外線放射装置３５や、凹面鏡３６は、数段分を兼ねることもできる。
【００２９】
【実施例】
〔実施例１〕　原フィラメントとして未延伸ナイロン６フィラメント（繊維径１８５μｍ、複屈折６．２５×１０−３、浮沈法による密度による結晶化度２７．６％）を使用した。延伸装置は、図１の装置により延伸した。フィラメントの送出速度０．４７ｍ／分で、巻取速度１４１４ｍ／分で延伸した。この時のレーザー発振装置は、（株）鬼塚硝子社製で、最大出力１０Ｗの炭酸ガスレーザー発振装置を使用した。レーザーのパワー密度２３．７Ｗ／ｃｍ２でビーム径は４．０ｍｍであった。延伸フィラメントは、図１における軌跡ｐを辿り、レーザー加熱部Ｍから一番下までの距離は、１５０ｃｍであった。得られた延伸フィラメントの繊維径は、３．１６μｍ（延伸倍率３４２７）で、複屈折は４４．１２×１０−３であった。この原フィラメントと延伸フィラメントの比較を、図４の走査型電子顕微鏡（ＳＥＭ）写真で示す。この原フィラメントについて、送出速度と巻取速度を種々変化させた場合の、繊維径と複屈折の関係を図５、６に示す。図５ではレーザーのワット密度は、２３．７Ｗ／ｃｍ２で、図６ではレーザーのワット密度は、４０Ｗ／ｃｍ２の場合である。
【００３０】
〔実施例２〕　原フィラメントとして未延伸ポリエチレンテレフタレートフィラメント（繊維径２４０μｍ、複屈折０．５×１０−３であり、広角Ｘ線回折写真より、非晶質無配向であることを確認した）を使用し、図１の装置で延伸した。レーザー発振装置は、実施例１と同じである。フィラメントの送出速度０．３０ｍ／分で、巻取速度１４００ｍ／分で延伸した。この時のレーザーのパワー密度１９．１Ｗ／ｃｍ２でビーム径は４．０ｍｍであった。延伸フィラメントは、図１における軌跡ｑを辿り、このときの延伸張力は、先願のバッチ方式から推定して、０．４５ＭＰａであった。得られた延伸フィラメントの繊維径は３μｍ（延伸倍率６４００）で、複屈折は３８．０×１０−３であった。この原フィラメントについて、送出速度と巻取速度を種々変化させた場合の、繊維径と複屈折とレーザーパワー密度の関係を図７の表に示す。
【００３１】
〔実施例３〕　原フィラメントとして未延伸アイソタクチック（ｉｔ）ポリプロピレンフィラメント（繊維径２１１．０μｍ、複屈折０．３×１０−３、結晶化度４７％）を使用し、図１の装置で延伸した。この原フィラメントは、エースポリマー（株）のペレット（Ｍｗ＝３×１０５、Ｍｗ＝５×１０４より溶融紡糸して得た。レーザー発振装置は、実施例１と同じである。フィラメントの送出速度０．３８ｍ／分で、巻取速度１３８６．９ｍ／分で延伸した。延伸フィラメントは、図１における軌跡ｑを辿り、このときの延伸張力は、先願のバッチ方式から推定して、０．３３ＭＰａであった。得られた延伸フィラメントの繊維径は、３．８μｍ（延伸倍率３０８２）で、フィラメントの複屈折は２５．６×１０−３であった。この原フィラメントについて、送出速度と巻取速度を種々変化させた場合における繊維径と複屈折の関係を図８に示す。
【００３２】
［実施例４］　実施例３と同じポリマーを使用し、４０８．６μｍのフィラメントを紡糸し、それを延伸温度１４０℃で９．７倍のゾーン延伸を行ったフィラメントを原フィラメント（このときのフィラメント径１３４．１μｍ、複屈折３４．０×１０−３、複屈折による配向度８１．０）とし、図１により延伸を行った。延伸初期の段階で、原フィラメントの径の３倍以上の径に急激に膨張した後、繊維径は減少していき（図９）、最終的には、２μｍ（延伸倍率４４８９）で、複屈折が２８×１０−３の極細フィラメントを得ることができた。延伸フィラメントは、図１における軌跡ｑを辿り、このときの延伸張力は、先願のバッチ方式から推定して、０．２５ＭＰａであった。なお、原フィラメントの複屈折が１１．８×１０−３（複屈折よりの配向度２８％）の場合の延伸は、顕著な膨張現象は見られなかった。
【００３３】
【発明の効果】
本発明は、上記のように、特殊で高精度・高レベルな装置を必要とせずに、簡便な手段で容易に極細フィラメントを得ることができた。また、ほとんど全ての熱可塑性ポリマーより５μｍ以下という超極細で高度に分子配向したフィラメントを製造できた。これらの極細フィラメントは、１０００倍以上という超高倍率延伸によって実現できたものであり、このような高倍率な延伸を実現する手段を提供できたことは、極細フィラメントが簡便に得られると云うばかりでなく、延伸フィラメントを高速で生産できることを意味しており、生産性の面からの意義が大きい。これらの高度に分子配向した極細フィラメントは、人工皮革やワイピングクロス、エアーフィルター等の従来極細フィラメントが使用されてきた分野ばかりでなく、スクリーン印刷用基布、自動車用エアーバッグ、タイヤコード等の分野にも使用することができる。
【００３４】
また、本発明の極細フィラメントは、２μｍから３μｍといった超極細であり、かつ表面円滑なフィラメントとすることができたことより、抗菌性を有する繊維製品を製造できた。これらの抗菌性を利用した手術衣等の衣類や、種々の抗菌グッズ等にも使用することができる。
【００３５】
さらに、高度に分子配向で超極細のフィラメントからなる長繊維不織布を製造できた。市場にある極細フィラメントからなる不織布として、メルトブローン不織布があるが、フィラメント強度がなく、補強用ネット等が必要であり、また、ショットやダマと呼ばれる小さな樹脂の塊が混在するが、本発明の不織布は、同様に極細フィラメントからなるが、高度に分子配向したフィラメントからなり、強度があり、ショットやダマのない、光沢のある不織布とすることができた。本発明の不織布は、エレクトレット加工して、高性能なフィルターとして使用できる。また、繊維径が小さいことより、単一面積当たりのフィラメント数を極端に多くできるので、印刷適正の良い包装用不織布として使用できる。
【図面の簡単な説明】
【図１】本発明の延伸されたフィラメントを製造するためのプロセスの概念図。
【図２】本発明の送風管の例を示す断面図。
【図３】本発明の延伸されたフィラメントからなる不織布を製造するためのプロセスの概念図。
【図４】ナイロン６の原フィラメントとそれを本発明により延伸した延伸フィラメントの電子顕微鏡写真（３５０倍）。
【図５】本発明におけるナイロン６延伸フィラメントの繊維径と複屈折との関係を示す図表　（レーザーワット密度２３．７Ｗ／ｃｍ２の場合）。
【図６】本発明におけるナイロン６の延伸フィラメントの繊維径と複屈折との関係を示す図表　（レーザーワット密度４０．０Ｗ／ｃｍ２の場合）。
【図７】本発明におけるポリエチレンテレフタレート延伸フィラメントの繊維径と複屈折とレーザーワット密度の関係を示す表。
【図８】本発明におけるポリプロピレン延伸フィラメントの繊維径と複屈折の関係を示す図表。
【図９】本発明の膨張部を伴って延伸される様子を示すフィラメントの光学顕微鏡写真（２０倍）。
【符号の説明】
１：原フィラメント、　２：リール、　３：コーム、
４ａ、４ｂ：繰出ニップロール、　５：送風管、　６：案内具、
７：レーザー発信装置、　８：レーザー光、　９：延伸フィラメント、
１０：熱処理ゾーン、　１１：滑車、　１２：引取ニップロール、
１３：巻取リール、　１４ａ、１４ｂ、１５ａ、１５ｂ：延伸ローラ、
Ｍ：フィラメント上のレーザー光の照射域、　ａ：空気の流れ、
ｐ：延伸フィラメントが自由落下の場合の延伸フィラメントの軌跡、
ｑ：延伸フィラメントに巻取張力が及ぶ場合の延伸フィラメントの軌跡。
２１：２重管式送風管、　２２：孔、　２３：２方向空気導入式送風管、
ｂ、ｃ１、ｃ２：空気の流れ。
３１：ボビン、　３２：架台、　３３：スネイクワイヤ、
３４：送出ニップロール、　３５：赤外線放射装置、　３６：凹面鏡、
３７：延伸フィラメント、　３８：コンベア、　３９：ウェブ、
Ｎ：フィラメント上の赤外線光束、　ｄ：空気の流れ。
【図１】
2004107851.tif 000003
【図２】
2004107851.tif 000004
【図３】
2004107851.tif 000005
【図４】
2004107851.tif 000006
【図５】
2004107851.tif 000007
【図６】
2004107851.tif 000008
【図７】
2004107851.tif 000009
【図８】
2004107851.tif 000010
【図９】
2004107851.tif 000011
【手続補正書】
【提出日】平成15年9月12日(2003.9.12)
【手続補正１】
【補正対象書類名】明細書
【補正対象項目名】特許請求の範囲
【補正方法】変更
【補正の内容】
【特許請求の範囲】
【請求項１】
フィラメントの送出手段により送り出された原フィラメントを、赤外線光束で加熱し、該加熱されたフィラメントが、自己の自重により与えられる張力により、１，０００倍以上に延伸されることを特徴とする、延伸されたフィラメントの製造方法。
【請求項２】
フィラメントの送出手段により送り出された原フィラメントを、赤外線光束で加熱し、該加熱されたフィラメントが、１ＭＰａ以下の張力で、１，０００倍以上に延伸されることを特徴とする、延伸されたフィラメントの製造方法。
【請求項３】
請求項１又は請求項２の赤外線光束が８ｍｍ以内の範囲で加熱することを特徴とする、延伸されたフィラメントの製造方法。
【請求項４】
請求項１又は請求項２の赤外線光束がレーザーであることを特徴とする、延伸されたフィラメントの製造方法。
【請求項５】
請求項１又は請求項２において、フィラメントが赤外線光束で加熱される前に、フィラメントが送風管により送られてくることを特徴とする、延伸されたフィラメントの製造方法。
【請求項６】
請求項１又は請求項２において、フィラメントが赤外線光束で加熱される前に、フィラメントの位置を規制する案内具を設けることを特徴とする、延伸されたフィラメントの製造方法。
【請求項７】
請求項１又は請求項２の原フィラメントが、ポリエチレンテレフタレート、ナイロン、ポリプロピレンのいずれかのフィラメントであることを特徴とする、延伸されたフィラメントの製造方法。
【請求項８】
請求項１又は請求項２又は請求項７の原フィラメントが、複屈折で測定した配向度が３０％以上であり、延伸開始点において、原フィラメント径以上の膨張部をもって延伸されていることを特徴とする、延伸されたフィラメントの製造方法。
【請求項９】
請求項１又は請求項２により得られた延伸フィラメントが、フィラメント径が５ミクロンメータ以下であることを特徴とする、延伸されたフィラメントの製造方法。
【請求項１０】
請求項１又は請求項２により延伸されたフィラメントが、その後に設けられた加熱ゾーンにより熱処理されることを特徴とする、延伸されたフィラメントの製造方法。
【請求項１１】
請求項１又は請求項２により延伸されたフィラメントを、さらに延伸した後巻き取ることを特徴とする、延伸されたフィラメントの製造方法。
【請求項１２】
請求項１又は請求項２により延伸されたフィラメントを、走行するコンベア上に集積することを特徴とする、延伸されたフィラメントからなる不織布の製造方法。
【請求項１３】
原フィラメントの送出手段と、原フィラメントを８ｍｍ以内の範囲で加熱する赤外線光束放射装置とを備えることにより、該加熱されたフィラメントが自重により与えられる張力、または１ＭＰａ以下の張力により１，０００倍以上に延伸されるように構成されていることを特徴とする、延伸されたフィラメントの製造装置。
【請求項１４】
請求項１３の赤外線光束放射装置がレーザー発振装置であることを特徴とする、延伸されたフィラメントの製造装置。
【請求項１５】
請求項１３又は請求項１４のレーザー光のパワー密度が、１５Ｗ／ｃｍ２以上である炭酸ガスレーザーであることを特徴とする、延伸されたフィラメントの製造装置。
【請求項１６】
請求項１３の延伸手段に、加熱ゾーンを有する加熱装置を設け、延伸されたフィラメントが熱処理されるように構成されていることを特徴とする、延伸されたフィラメントの製造装置。
【請求項１７】
請求項１３における延伸されたフィラメントの製造装置に、さらに延伸手段を有することを特徴とする延伸されたフィラメントの製造装置。
【請求項１８】
請求項１３における延伸されたフィラメントの製造装置に、走行するコンベアを設け、該コンベア上に延伸されたフィラメントを集積するように構成されていることを特徴とする、延伸されたフィラメントからなる不織布の製造装置。
【請求項１９】
請求項１３において、原フィラメントが赤外線光束で加熱される前に、送風管を設け、原フィラメントが送風管により送られてくるように構成されていることを特徴とする、延伸されたフィラメントの製造装置。
【請求項２０】
請求項１３において、原フィラメントが赤外線光束で加熱される前に、フィラメントの位置を規制する案内具を設けることを特徴とする、延伸されたフィラメントの製造装置。
【請求項２１】
請求項１又は請求項２の延伸フィラメントが、延伸開始部において原フィラメントの径以上の膨張部をもって延伸されたものであることを特徴とする極細フィラメント。
【請求項２２】
請求項１又は請求項２の延伸フィラメントがナイロン６またはナイロン６６であり、複屈折が３５×１０−３以上で、繊維径が５ミクロンメータ以下であることを特徴とする、高度に分子配向した極細フィラメント。
【請求項２３】
請求項１又は請求項２の延伸フィラメントがポリエチレンテレフタレートであり、複屈折が３０×１０−３以上で、繊維径が５ミクロンメータ以下であることを特徴とする、高度に分子配向した極細フィラメント
【請求項２４】
請求項１又は請求項２の延伸フィラメントがアイソタクチックポリプロピレンであり、複屈折が２０×１０−３以上で、繊維径が５ミクロンメータ以下であることを特徴とする、高度に分子配向した極細フィラメント。
【手続補正２】
【補正対象書類名】明細書
【補正対象項目名】０００６
【補正方法】変更
【補正の内容】
【０００６】
【課題を解決するための手段】
本発明は上記の目的を達成するためになされたものであって、フィラメントの送出手段により送り出された原フィラメントを、赤外線光束で加熱し、その加熱されたフィラメントが、自己の自重により与えられる張力により、１，０００倍以上に延伸されることを特徴とする、延伸されたフィラメントの製造方法に関する。また本発明は、フィラメントの送出手段により送り出された原フィラメントを、赤外線光束で加熱し、その加熱されたフィラメントが、１ＭＰａ以下の張力で、１，０００倍以上に延伸されることを特徴とする、延伸されたフィラメントの製造方法に関する。さらに本発明は、上記の赤外線光束が８ｍｍ以内の範囲で加熱することを特徴とする、延伸されたフィラメントの製造方法に関する。さらに本発明は、上記の赤外線光束がレーザーであることを特徴とする、延伸されたフィラメントの製造方法に関する。さらに本発明は、上記において、フィラメントが赤外線光束で加熱される前に、フィラメントが送風管により送られてくることを特徴とする、延伸されたフィラメントの製造方法に関する。さらに本発明は、上記において、フィラメントが赤外線光束で加熱される前に、フィラメントの位置を規制する案内具を設けることを特徴とする、延伸されたフィラメントの製造方法に関する。さらに本発明は、上記の原フィラメントが、ポリエチレンテレフタレート、ナイロン、ポリプロピレンのいずれかのフィラメントであることを特徴とする、延伸されたフィラメントの製造方法に関する。さらに本発明は、上記の原フィラメントが、複屈折で測定した配向度が３０％以上であり、延伸開始点において、原フィラメント径以上の膨張部をもって延伸されていることを特徴とする、延伸されたフィラメントの製造方法に関する。さらに本発明は、上記により得られた延伸フィラメントが、フィラメント径が５ミクロンメータ以下であることを特徴とする、延伸されたフィラメントの製造方法に関する。さらに本発明は、上記により延伸されたフィラメントが、その後に設けられた加熱ゾーンにより熱処理されることを特徴とする、延伸されたフィラメントの製造方法に関する。さらに本発明は、上記により延伸されたフィラメントを、さらに延伸した後巻き取ることを特徴とする、延伸されたフィラメントの製造方法に関する。さらに本発明は、上記により延伸されたフィラメントを、走行するコンベア上に集積することを特徴とする、延伸されたフィラメントからなる不織布の製造方法に関する。さらに本発明は、原フィラメントの送出手段と、原フィラメントを８ｍｍ以内の範囲で加熱する赤外線光束放射装置とを備えることにより、該加熱されたフィラメントが自重により与えられる張力、または１ＭＰａ以下の張力により１，０００倍以上に延伸されるように構成されていることを特徴とする、延伸されたフィラメントの製造装置に関する。さらに本発明は、上記の赤外線光束放射装置がレーザー発振装置であることを特徴とする、延伸されたフィラメントの製造装置に関する。さらに本発明は、上記のレーザー光のパワー密度が、１５Ｗ／ｃｍ２以上である炭酸ガスレーザーであることを特徴とする、延伸されたフィラメントの製造装置に関する。さらに本発明は、上記の延伸手段に、加熱ゾーンを有する加熱装置を設け、延伸されたフィラメントが熱処理されるように構成されていることを特徴とする、延伸されたフィラメントの製造装置に関する。さらに本発明は、上記における延伸されたフィラメントの製造装置に、さらに延伸手段を有することを特徴とする延伸されたフィラメントの製造装置に関する。さらに本発明は、上記における延伸されたフィラメントの製造装置に、走行するコンベアを設け、該コンベア上に延伸されたフィラメントを集積するように構成されていることを特徴とする、延伸されたフィラメントからなる不織布の製造装置に関する。さらに本発明は、上記において、原フィラメントが赤外線光束で加熱される前に、送風管を設け、原フィラメントが送風管により送られてくるように構成されていることを特徴とする、延伸されたフィラメントの製造装置に関する。さらに本発明は、上記において、原フィラメントが赤外線光束で加熱される前に、フィラメントの位置を規制する案内具を設けることを特徴とする、延伸されたフィラメントの製造装置に関する。さらに本発明は、上記の延伸フィラメントが、延伸開始部において原フィラメントの径以上の膨張部をもって延伸されたものであることを特徴とする極細フィラメントに関する。さらに本発明は、上記の延伸フィラメントがナイロン６またはナイロン６６であり、複屈折が３５×１０−３以上で、繊維径が５ミクロンメータ以下であることを特徴とする、高度に分子配向した極細フィラメントに関する。さらに本発明は、上記の延伸フィラメントがポリエチレンテレフタレートであり、複屈折が３０×１０−３以上で、繊維径が５ミクロンメータ以下であることを特徴とする、高度に分子配向した極細フィラメントに関する。さらに本発明は、上記の延伸フィラメントがアイソタクチックポリプロピレンであり、複屈折が２０×１０−３以上で、繊維径が５ミクロンメータ以下であることを特徴とする、高度に分子配向した極細フィラメントに関する。


【手続補正３】
【補正対象書類名】明細書
【補正対象項目名】００２６
【補正方法】変更
【補正の内容】
【００２６】
【発明の実施の形態】
以下、本発明の実施の形態の例を、図面に基づいて説明する。原フィラメント１は、リール２に巻かれた状態から繰り出され、コーム３を経て、繰出ニップローラ４ａ、４ｂより一定速度で送り出される。送り出された原フィラメント１は、送風管５によって送られ、案内具６で位置を規制されて一定速度で下降する。送風管５は、矢印ａより導入された空気が原フィラメント１の通路に導かれ、フィラメントが空気の流れによって送られるようになっている。案内具６は、レーザーの照射位置とフィラメントの走行位置を正確に定めるもので、図では、内径が０．５ｍｍの注射針を使用したが、細いパイプやコームや図３で示すスネイルワイヤなども使用できる。案内具６の直下に、レーザー発振装置７より、走行する原フィラメント１に対して、一定幅の加熱域Ｍにレーザ光８が照射される。レーザー光８により加熱された、フィラメントの自重と送風管のエアーの送り出される風速により与えられる張力により、フィラメントは延伸されて、延伸されたフィラメント９となって下降する。下降過程に形成されている熱処理ゾーン１０レーザー発振装置７より、走行する原フィラメント１に対して、一定幅の加熱域Ｍにレーザ光８が照射される。レーザー光８により加熱された、フィラメントの自重と送風管のエアーの送り出される風速により与えられる張力により、フィラメントは延伸されて、延伸されたフィラメント９となって下降する。下降過程に形成されている熱処理ゾーン１０を通過することが望ましい。延伸されたフィラメント９は、滑車１１を通り、引取ニップロール１２ａ、１２ｂを経て、巻取リール１３で巻き取られる。この場合において、滑車１１への延伸フィラメント９の通路は、フィラメントの自由落下の軌跡ｐとして延伸される場合と、滑車１１への直線的な軌跡ｑとして延伸される場合と、それらの中間的な軌跡として延伸される場合がある。軌跡ｐの延伸フィラメント８の自重で延伸される場合は、延伸張力に送風管５からの空気の流れが張力に加算される場合もあるが、それらも自重による延伸の範疇に含める。軌跡ｑおよび軌跡ｐと軌跡ｑの中間位置では、巻取のテンションが延伸の張力に及ぶが、その場合は、延伸張力が１ＭＰａ以下であることが望ましい。延伸張力は、滑車１１に張力測定機構を設けることもできるが、他の方法として、特願２００１−３５３７８１号明細書に記載したバッチ的手法において、本発明と同一送出速度やレーザー照射条件、延伸倍率等の関係から推定することができる。引取巻取リール１２で巻き取る前に、加熱されている延伸ロール１４ａ、１４ｂと延伸ロール１５ａ、１５ｂ間で、延伸ロール１４と１５の速度の比で、さらに延伸することもできる。この場合のフィラメントの熱処理ゾーン１０は、延伸ローラ１５の後に設けることが望ましい。


【手続補正４】
【補正対象書類名】明細書
【補正対象項目名】００２８
【補正方法】変更
【補正の内容】
【００２８】
図３に、本発明の不織布の製造の例を示す。多数の原フィラメント１がボビン１に巻かれた状態で、架台３２に取り付けられている（煩雑さを避けるため３本のみ図示する）。これらの原フィラメント１ａ、１ｂ、１ｃは、案内具であるスネイルワイヤ３３ａ、３３ｂ、３３ｃを通じて、送出ニップロール３４ａ、３４ｂの回転により送り出されるようになっている。送り出された原フィラメント１は、自重で下降する過程で、赤外線放射装置３５より放射されるライン状の赤外線光束により加熱される。原フィラメント１の走行過程での赤外線光束による加熱部Ｎの範囲を斜線で示す。原フィラメント１に吸収されずに通過した光束は、点線で示した凹面鏡３６で反射して、加熱部Ｎに集光するように、戻される。赤外線放射装置３５側にも、凹面鏡を設ける（但し、赤外線放射装置よりの光束の進行部は窓が開いている）が、図では省略してある。原フィラメント１は、加熱部Ｎにおける赤外線の放射熱により加熱され、その部分より下でのフィラメント自身の自重により延伸されて、延伸フィラメント３７ａ、３７ｂ、３７ｃとなり、走行しているコンベア３８上に集積し、ウェブ３９を形成する。コンベア３７の裏面からは、負圧吸引により矢印ｄの方向にエアーが吸引され、ウェブ３９の走行の安定性に寄与する。負圧ｄが延伸フィラメント３７に及ぼす張力で牽引され、フィラメントの細化や配向度のアップに寄与し、これらの張力も本発明の自重による張力の一部と見なされる。図では省略してあるが、コンベア３８の進行方向に、原フィラメント１の多数のボビン３２を多段に設置し、ニップロール３４や赤外線放射装置等を多段に設けて、ウェブ３９の生産性をアップするようにされている。なお、このように進行方向に多段に送出ニップロール３４等を設ける場合、赤外線放射装置３５や、凹面鏡３６は、数段分を兼ねることもできる。


【手続補正５】
【補正対象書類名】明細書
【補正対象項目名】符号の説明
【補正方法】変更
【補正の内容】
【符号の説明】
１：原フィラメント、　２：リール、　３：コーム、
４ａ、４ｂ：繰出ニップロール、　５：送風管、　６：案内具、
７：レーザー発信装置、　８：レーザー光、　９：延伸フィラメント、
１０：熱処理ゾーン、　１１：滑車、　　１２：引取ニップロール、
１３：巻取リール、　１４ａ、１４ｂ、１５ａ、１５ｂ：延伸ローラ、
Ｍ：フィラメント上のレーザー光の照射域、　ａ：空気の流れ、
ｐ：延伸フィラメントが自由落下の場合の延伸フィラメントの軌跡、
ｑ：延伸フィラメントに巻取張力が及ぶ場合の延伸フィラメントの軌跡。
２１：２重管式送風管、　２２：孔、　２３：２方向空気導入式送風管、
ｂ、ｃ１、ｃ２：空気の流れ。
３１：ボビン、　３２：架台、　３３：スネイルワイヤ、
３４：送出ニップロール、　３５：赤外線放射装置、　３６：凹面鏡、
３７：延伸フィラメント、　３８：コンベア、　３９：ウェブ、
Ｎ：フィラメント上の赤外線光束、　ｄ：空気の流れ。